(57)【特許請求の範囲】
【請求項１】
スエード外観と灰色〜黒色の色を有する高品質の合成皮革であって、ＳＡＥＪ１８８５法による色の耐光堅牢度が２２５．６ＫＪ／ｍ２で４以上であり；ＳＡＥＪ１８８５法による色の耐光堅牢度が４８８．８ＫＪ／ｍ２で３以上であり；前記合成皮革は革表面に起毛部を有し；前記合成皮革は、マイクロファイバー成分とエラストマーのマトリクスを含み；前記マイクロファイバー成分は、０．０１〜０．５０ｄｔｅｘのポリエステルマイクロファイバーからなり；前記エラストマーのマトリクスは、ポリウレタンからなり；前記ポリウレタンは、ソフトおよびハードセグメントからなり；前記エラストマーのマトリクスとマイクロファイバー成分の比は２０／８０〜５０／５０質量部の範囲であり；前記マイクロファイバー成分には、質量パーセントで０．０５〜２．００％のカーボンブラック顔料が含まれ；前記エラストマーのマトリクスには、質量パーセントで０〜１０％のカーボンブラック顔料が含まれ；前記カーボンブラックは、常に平均サイズが０．４ミクロン未満であり；前記合成皮革は、
ａ）前記起毛部の平均長が２１０〜４００ミクロンの範囲であり；
ｂ）前記ソフトセグメントは、ポリアルキレンカーボネートジオール類から選択される少なくとも１つのポリカーボネートジオールと、少なくとも１つのポリエステルジオールとからなり；
ｃ）前記ハードセグメントは、遊離イソシアネート基と水の反応に由来するウレタン基からなり；
ｄ）前記カーボンブラックの総含有量は、質量パーセントで０．０２５〜６％の範囲であることを特徴とする合成皮革。
【請求項２】
前記マイクロファイバー成分は、ポリエチレンテレフタレートマイクロファイバーからなる請求項１に記載の合成皮革。
【請求項３】
前記マイクロファイバー成分は、質量パーセントで０．１５〜１．５０％のカーボンブラックを含有する請求項１に記載の合成皮革。
【請求項４】
前記エラストマーのマトリクスは、質量パーセントで０〜７％の範囲の前記カーボンブラック顔料を含有する請求項１に記載の合成皮革。
【請求項５】
前記エラストマーのマトリクスは、質量パーセントで０．０２〜６％の範囲の前記カーボンブラック顔料を含有する請求項１に記載の合成皮革。
【請求項６】
前記カーボンブラックの総含有量が、質量パーセントで０．０７５〜４．２５％の範囲にある請求項１に記載の合成皮革。
【請求項７】
前記カーボンブラックの総含有量が、質量パーセントで０．０８５〜３．７５％の範囲にある請求項１に記載の合成皮革。
【請求項８】
前記ポリエステルジオール類は、ポリヘキサメチレンアジペートジオール（ＰＨＡ）、ポリ（３−メチルペンタメチレン）アジペートジオール（ＰＭＰＡ）、ポリネオペンチルアジペートジオール（ＰＮＡ）およびポリカプロラクトンジオール（ＰＣＬ）から選択され；
前記ポリアルキレンカーボネートジオール類は、ポリテトラメチレンカーボネートジオール（ＰＴＭＣ）、ポリペンタメチレンカーボネートジオール（ＰＰＭＣ）、ポリヘキサメチレンカーボネートジオール（ＰＨＣ）、ポリヘプタメチレンカーボネートジオール、ポリオクタメチレンカーボネートジオール、ポリノナメチレンカーボネートジオール、ポリデカメチレンカーボネートジオール、ポリ−（２−メチル−ペンタメチレンカーボネート）ジオールおよびポリ−（２−メチル−１−オクタメチレンカーボネート）ジオールから選択され；
前記イソシアネート基は、メチレンビス（４−フェニルイソシアネート）（ＭＤＩ）および／またはトルエンジイソシアネート（ＴＤＩ）に由来する請求項１に記載の合成皮革。
【請求項９】
後染め処理前の色合いは、Ｌ＜７０であることを特徴とする請求項１に記載の合成皮革。
【請求項１０】
後染め処理前の色合いは、Ｌ＜５５であることを特徴とする請求項９に記載の合成皮革。
【請求項１１】
スエード外観を有し、灰色と黒色の範囲の色を有する請求項１に記載の合成皮革の製造方法は、
（１）カーボンブラックを含有するマイクロファイバーからなるマイクロファイバー状の中間生成物およびマイクロファイバーの結合重合体（海成分）を製造する工程と、
（２）１以上のポリウレタンおよびカーボンブラックを含む溶液および／または分散液を用いて、前記工程（１）に記載のカーボンブラックが添加されたマイクロファイバー状の中間生成物の含浸を行い、続いて加工前の半製品を得るために溶媒を除去する工程と、
（３）スエード外観の特徴を有する合成皮革を得るために、前記加工前の半製品の表面を研磨する工程とを有し、
前記工程（１）において、前記カーボンブラックは、前記マイクロファイバーに質量パーセントで０．０５％〜２％の量で含有され、前記マイクロファイバーは、ポリエチレンテレフタレート、ポリトリメチレンテレフタレート、ポリブチレンテレフタレートのマイクロファイバーから選択され、前記マイクロファイバー状の中間生成物は、カーボンブラックを添加した上記に列記した重合体（島成分と定義される）の押出成形により得られる繊維の紡績により得られ、前記カーボンブラックは、平均粒径が０．４ミクロン未満であり、前記マイクロファイバーの結合重合体（海成分）は、有機溶媒による抽出によりその
後の処理工程中に取り除かれ；
前記工程（２）において、前記カーボンブラックは前記ポリウレタンに対して質量パーセントで０〜１０％存在し、かつ平均粒径が０．４ミクロン未満であり；エラストマーマトリクスとマイクロファイバー成分の質量比が２０／８０〜５０／５０の範囲にあり；前記ポリウレタンはソフトセグメントとハードセグメントで構成され、前記ソフトセグメントは、少なくとも１つのポリアルキレンカーボネートジオールと少なくとも１つのポリエステルジオールとからなり；前記ハードセグメントは、遊離イソシアネート基と水の反応に由来するウレタンおよび／または尿素基からなり；
前記工程（３）において、前記合成皮革の起毛部の長さは、２１０〜４００μｍの範囲にある合成皮革の製造方法。
【請求項１２】
マイクロファイバーは、上記から選択される２つのポリエステルの適切な混合物を用いて製造され、マスターバッチとされるそのうちの１つのみが１０％〜５０％の範囲の割合でカーボンブラックを含有する請求項１１に記載の製造方法。
【請求項１３】
カーボンブラックが、前記マイクロファイバーに０．１５〜１．５０％の質量パーセントで含有される請求項１１に記載の製造方法。
【請求項１４】
カーボンブラックが、ポリウレタン中に０〜７％の質量パーセントで存在する請求項１１に記載の製造方法。
【請求項１５】
カーボンブラックが、ポリウレタン中に０．０２〜６％の質量パーセントで存在する請求項１４に記載の製造方法。
【請求項１６】
前記マイクロファイバーは、ポリエチレンテレフタレートマイクロファイバーから選択される請求項１１に記載の製造方法。
【請求項１７】
ポリエチレンテレフタレート、ポリトリメチレンテレフタレートおよびポリブチレンテレフタレートには、予め、重合鎖の長さを延長するための固相重合化処理を施す請求項１１に記載の製造方法。
【請求項１８】
前記工程（３）の最後に、研磨後の加工前の半製品に、分散性染料の存在下でさらなる染色工程を施す請求項１１に記載の製造方法。
【請求項１９】
前記さらなる染色工程は、１００℃〜１４０℃の範囲の温度で行う請求項１８に記載の製造方法。
【発明の詳細な説明】
【技術分野】
【０００１】
本発明は、スエード外観と、灰色と黒色の間の色とを有する高品質の合成皮革に関する。該合成皮革は、光に暴露した際の高い染色堅牢度と、高い耐久性とを特徴とし、自動車の内装への使用が考えられている。
【背景技術】
【０００２】
「高い堅牢度」とは、長期間にわたって光にさらされた後の色合いの変化に対する高い耐性を意味する。
【０００３】
「高い耐久性」とは、長期かつ継続的に光にさらされた後であっても、特に酸化および／または加水分解環境下にさらされた後であっても、長期間にわたる耐久性があるスエード革の高い耐性を意味する。
【０００４】
本発明には、高い堅牢度を有する合成皮革を製造するのに必要となるプロセスも含まれる。
【０００５】
本発明の目的であるスエード外観を有する合成皮革は、光に対する高い堅牢度と長期耐久性等の特性があっても、その最も一般的な特性については、マイクロファイバー密度の高い表面と、このマイクロファイバー構造と結合するエラストマータイプのマトリクスとからなる既知の合成構造と比較可能である。スエード効果を有する高品質の合成皮革の製造に既に用いられている方法（例えば、特許文献１〜５参照）は、いずれも以下に体系化されるプロセスを特徴とする。
【０００６】
Ａ１）「海島（ｓｅａ−ｉｓｌａｎｄ）」型のバイコンポーネント繊維の紡織。「島」成分は、ポリエステルおよび／またはポリアミドからなり「海」成分は、島成分と不混和で有機性または無機性の適切な溶媒に溶解可能な重合体からなる。海成分の溶解後に得られるマイクロファイバーは、通常は０．５ｄｔｅｘ（デシテックス）未満である。
【０００７】
Ａ２）Ａ１項目で得られたマイクロファイバーを結合可能な機械的ニードリングプロセスによる、特定の密度値と単位重量（ｕｎｉｔａｒｙ  ｗｅｉｇｈｔ）とを特徴とするフェルトの作製。
【０００８】
Ａ３）この後の「海」成分の除去段階で「島」を保留可能なバインダーによるフェルトの含浸。前記バインダーには、「海」の除去に使用する溶媒に浸漬できる程度にフェルトを適切に補強する機能もあり、２つの異なる類型からなる。
第一の類型は、通常ポリビニルアルコールに基づくものであり、本プロセスの後続ステップにおいて除去される。
第二の類型は、通常ポリウレタンに基づくものであり、その後の処理ステップ後にも部分的にまたは全体的に最終生成物中に残存する。
【０００９】
Ａ４）マイクロファイバー材料を付与するための、適切な有機溶媒（一般的にトリクロロエチレン）または無機溶媒（酸性または塩基性の水溶液、または単なる温水）への「海」成分の溶解。
【００１０】
Ａ５）ポリウレタン（ＰＵ）の有機溶媒（ジメチルホルムアミド、ＤＭＦ）溶液による上述のマイクロファイバー材料の含浸。別法として、ポリウレタンエマルジョンまたは水分散液（ＰＵＤ）を用いて前記含浸を行うことも可能である。
【００１１】
Ａ６）バインダーがＰＵまたはＰＵＤではない場合Ａ３時に使用したバインダーの除去および場合によりＡ５ステップで使用される溶媒の除去。
【００１２】
Ａ７）ポリウレタンを含浸させたマイクロファイバー材料の切断。縦断により、表面に平行に等分に２分される。
【００１３】
Ａ８）サンドペーパーを用いた適切な処理による生成物表面の研磨。該構造にスエード外観を付与するために行う。
【００１４】
Ａ９）生成物の最終染色。
【００１５】
Ａ１０）最終加工処理（他の基質とのカップリング、プリント加工など）
【００１６】
なお、染色プロセスに関し、ポリエステル系の不織布の染色に一般的に使用される方法には、「分散」型の染料を含有する溶液槽に材料を浸漬することにより、マイクロファイバー成分（起毛部；ｔａｓｓｅｌ）を染色することが含まれる。分散染料のみを使用することで、ポリウレタンマトリクスの染色が必要とされず、この染料群を使用しても強固に染色されないため、そのオリジナルカラーが保持できる。染色プロセスは、残存し材料に固定されていない過剰の染料を除去する目的で、ヒドロ亜硫酸ナトリウムのＮａＯＨ溶液により実行される還元洗浄ステップで終了する。
【００１７】
バックグラウンドが見えることで、最終製品の美的印象に悪影響を及ぼすため、通常、起毛部とポリウレタンマトリクスとの着色差異は重大である。
【００１８】
上述の起毛部とポリウレタンマトリクスとの着色差異を最小限に抑えるため、通常、さまざまな対策が採用されている。
・含浸プロセス前のポリウレタン自体への有機顔料または無機顔料の添加；
・上述の標準的な溶液槽に続く第二の染色溶液槽の使用。この場合、ポリウレタンベースの染色が可能で、着色差異に起因する品質劣化を制限するいわゆる「プレメタル化（ｐｒｅ−ｍｅｔａｌｌｉｚｅｄ）」染料が使用される（特許文献６〜７参照）；
・起毛部の長さの最適化。ＰＵバックグラウンドの「被覆率」と、スエード本革の模造と、ライティング効果および色むら効果の保護との的確な妥協点を見出すために行う。過度に起毛部が短いと上述の２つの効果が下がるため、実際には、製品の「上質な（ｎｏｂｌｅ）」表面にＰＵが見えてしまい質的なレベルを下げることになる。
【００１９】
なお、前述の最後の点に関し、マイクロファイバー成分は面密度が高いため、スエード外観を有する合成皮革の「目に見える」側の品質を強く特徴付け、結合マトリクス以上に、このタイプの不織布の質的評価の主要なパラメータとなる色合い、まだら感（ｍｏｔｔｌｉｎｇ）、ライティング（ｗｒｉｔｉｎｇ）効果および手触りの柔らかさ等の性質の付与に貢献している。
【００２０】
上述のように得られる製品には、通常、光にさらされた後の色合いの不変性に特定の制限がある。この光に対する染色堅牢度の制限は、特に自動車の内装分野において、その応用の可能性をかなり条件付けてしまう。合成皮革は自動車の内装の内張に幅広く用いられており、自動車の内装分野は高品質の合成皮革に関連する市場の一つである。
【００２１】
このため、光の照射後の合成皮革の染色堅牢度は、照射条件および湿度条件の制御下での人工光源への試験サンプルの暴露を含むさまざまな分析方法により入念に評価される。
【００２２】
残念ながら、現在のところ、光に対する染色堅牢度の評価については単一の分析方法は確立されておらず、各自動車メーカーが、個別の方法を採用している。通常、上記さまざまな方法では、太陽の照射スペクトルを可能な限り再現するためにキセノンランプが使用される。また、この照射スペクトルには、波長が２７０〜７００ｎｍの範囲の照射が含まれる場合もあるほか、暴露室の温度が６０〜７０℃に達する場合もある。
【００２３】
欧州で最も広く用いられている方法は、ＤＩＮ７５  ２０２  ＰＶ１３０１、Ｄ４７  １４３１およびＳＡＥＪ１８８５である。アメリカ市場で最も広範な方法としては、ＳＡＥＪ１８８５のほか、ＦＬＴＭ  ＢＯ１１６−０１がある。下表に主な試験条件を示す。
【表１】
0005584930.tif 000002
【００２４】
光に対する染色堅牢度評価は、グレースケールＩＳＯ  １０５Ａ０２を使用して、暴露前後の色の変化を比較することで行う。
【００２５】
光の照射後の色合い耐性を最大化するため、現在はさまざまな対策が採用されている。最も一般的かつ効果的なのが、紡績フェーズの上流で、マイクロファイバー製造に使用する重合体に有機または無機顔料を添加するという対策である（マス染色技術；ｍａｓｓ  ｄｙｅ  ｔｅｃｈｎｏｌｏｇｙ）。
【００２６】
このマス染色技術により、実際に、通常水溶液槽による染色では使用できない、光に対する高い堅牢度を有する有機または無機顔料の使用が可能となる。実際、古典的なポリエステル染色では、水分散性があり、ポリエステル繊維内部に拡散可能な有機染料のみが使用できる。ポリエステル製マイクロファイバーの染色を行う場合は、短時間で良好な染色収率を得るため、サイズの小さな分子を提供する必要がある。
【００２７】
しかしながら、紡績プロセスで顔料を添加させた重合体を使用する場合には、例えば、以下のような考慮すべき欠点もある。
・保護目的で紡糸口金（ｓｐｉｎｎｅｒｅｔｓ）の上流に据える選別用スクリーンの閉塞（ｏｂｓｔｒｕｃｔｉｏｎ）プロセスの増加。閉塞現象の加速により、選別用スクリーンの交換頻度が増加し、結果的に製造コストの上昇につながる；
・マイクロファイバー成分からなる繊維の機械的特性の低下と、それに伴って起きる該繊維から製造される合成皮革の機械的特性の低下。
【００２８】
上記の欠点を制限するためには、使用する顔料について、重合体への添加量（％）のほか、特に粒子サイズおよびろ過性に関して正確な選択が不可欠である。実際、顔料含有量が高いほど、より色合いの深い合成繊維の製造が可能であるものの、紡糸口金を保護する目的で設置されるフィルタリングシステムの閉塞頻度が増加し、該繊維の機械的特性を大幅に低下させる場合があることも考慮すべきである。
【００２９】
したがって、高品質の合成皮革の製造には、上記２つの要素間で最善の妥協点が求められ、必要に応じて、特定の色合いを得るための代替案を用いることもある。合成スエード革の「全体的な」色合いは、マイクロファイバー状の（主）成分およびポリウレタンマトリクスの双方に起因しうるため、暗色系を得るための既知の解決案の一つとしては、ポリウレタンベースを部分的にのみ被覆し、その「バックグラウンド」カラーにより所望の色合いを得ることができるようにマイクロファイバー起毛部長を制限することが挙げられる（例えば、特許文献８では、起毛部長は１０〜２００μｍ）。ところが、上述の手段にも、起毛部の長さを短くすることで得られるライティング効果およびまだら効果が低下し、合成皮革の品質水準を強力に条件付けてしまうなど重大な欠点がある。
【００３０】
色合いの測定は、通常、計測器によるカラー測定および目視による参照基準との比較（主に本発明の合成皮革のようなスエード外観を有する合成皮革の場合）により行う。計測器と測定技術は、当業者に公知である。目視による比較は、市販の計測器に対する人間の目の感受性に違いがあるため必要とされるが、起毛部の存在により特徴づけられるこの種の材料に特有の表面が、観察者に対するマイクロファイバーの傾斜によって異なる色合いを目に感知させることから、特に必要とされる。測定器による分析により人間の目の色感覚と同一のものを再現するため、いくつかのモデルが作製されている。このうち、最も簡便かつ幅広く受け入れられているものの一つが、ＣＩＥＬＡＢシステムと呼ばれるものである。このシステムは、デカルト座標系に配置されたＬ、ａおよびｂの文字で定義される３つの座標による色彩表示に基づく。Ｌは明度を示し、１００（白色）〜０（黒色）の数値を持つ。一方、Ｌ軸に垂直な他の２座標軸（ａ、ｂ）は、色度を特定し、＋８０〜−８０の範囲の数値を有する。ここで、ａが負の値であれば、緑色成分が存在することを意味し；正の値であれば、赤色成分の存在を意味し；ｂが負の値であれば、青色成分が存在することを意味し；正の値であれば黄色成分の存在を意味する。２つの測定値の色差は、２測定に関わる座標軸間のデカルト距離で表される。たとえ、このモデルが（主に発色剤の配合フェーズにおいて）熟練者により達成された標準サンプルに対する目視による比較を代用するものではなかったとしても、分析する材料の予備的な評価に有益であり、他の対象者（顧客やサプライヤーなど）との討議や比較を行う際の評価項目を与えるうえでも有益である。
【００３１】
高品質の合成スエード革を幅広く使用するためには、いずれも光に対する染色堅牢度特性に加え、長期にわたって継続する高い機械的耐性を有する必要がある。この特性は、一般的に「耐久性」とも言われるが、以下の２種類の試験により合成皮革を老化させることで評価される。  
・３ファクラ（ｆａｋｒａ）のサイクルに対応する以下の所定条件下で特殊な装置（キセノテストβ；Ｘｅｎｏｔｅｓｔ  β）により行われるＵＶ老化：  相対湿度（２０±１０％）、温度（１００±３℃）、照射条件（６０Ｗ／ｍ）および時間（１３８時間）。  
・以下の所定条件下で行われる加水分解老化（ジャングルテスト）：  温度（７５±１℃）、相対湿度（９０±３％）および期間（５、７、１０週間）。
【００３２】
その後、外観上の変化、耐摩耗性、物理的・機械的特性の変化および、ポリウレタンマトリクスのみに関しては重合鎖の平均分子量変化の観点で、材料の老化を分析する。ウレタンおよび／または尿素（ｕｒｅｉｃ）基（遊離イソシアネート基と水の反応に由来する）からなる「ハード」セグメント、および混合比が８０／２０〜２０／８０の範囲のポリカーボネート−ジオール類／ポリエステル−ジオール類混合物からなる「ソフト」セグメントを含むことを特徴とする適切なポリウレタンマトリクスを使用することにより、現時点で既に合成皮革の十分な耐久性の目標に達している。（特許文献３参照）。
【００３３】
現在までに、高い耐久性を付与可能なポリウレタンマトリクスが、マイクロファイバー製造に使用される溶融高分子に顔料を添加することにより得られる光に対する染色堅牢度の高さをも特徴とする合成皮革の製造に用いられたことはない。
【先行技術文献】
【特許文献】
【００３４】
【特許文献１】ＥＰ−Ａ−０５８４５１１
【特許文献２】ＥＰ−Ａ−１３２３８５９
【特許文献３】ＵＳ−Ｂ−７１４４５３５
【特許文献４】ＵＳ−Ａ−３５３１３６８
【特許文献５】ＵＳ−Ａ−３７１６６１４
【特許文献６】ＩＴ１０９７９１７
【特許文献７】ＩＴ１２５６２３０
【特許文献８】ＥＰ１４０３４２１
【発明の概要】
【発明が解決しようとする課題】
【００３５】
本発明の目的は、主に自動車用内装の分野での使用を目的とし、灰色と黒色の間の色を有し、同時に光に対する高い堅牢度と長期耐久性とを有するスエード外観の高品質の合成皮革を提供することにある。
【００３６】
本発明者らは、染色される色合いに応じた適正な量比、マイクロファイバーへのカーボンブラックの使用、マトリクスへの同一のカーボンブラックの使用、適切に選択されたポリウレタンマトリクスおよび所定範囲の起毛部の長さを適切に組み合わせることで、分散性染料を添加し後染めして（ｏｖｅｒ−ｄｙｅ）灰色と黒色の間の色にした場合に、スエード外観を有し、自動車の内装分野で必要とされる耐光堅牢度、耐久性、外観および手触りなどの要件に応じうる合成皮革を製造可能な処理中間体を提供可能であることを見出した。
【００３７】
したがって、本発明は、スエード外観を有し、灰色〜黒色の範囲の色を有する高品質の合成皮革に関する。本発明の合成皮革において、ＳＡＥＪ１８８５法による光に対する染色堅牢度が２２５．６ＫＪ／ｍ２で４以上であり；ＳＡＥＪ１８８５法による光に対する染色堅牢度が４８８．８ＫＪ／ｍ２で３以上であり；前記合成皮革は、革表面に起毛部を有し；  前記合成皮革は、マイクロファイバー成分とエラストマーのマトリクスとを含み；前記マイクロファイバー成分は、０．０１〜０．５０ｄｔｅｘのポリエステルマイクロファイバー、好ましくはポリエチレンテレフタレートからなり；前記エラストマーのマトリクスは、ポリウレタンからなり；前記ポリウレタンは、ソフトセグメントおよびハードセグメントで構成され；前記エラストマーのマトリクスとマイクロファイバー成分の質量比は、２０／８０〜５０／５０の範囲であり；前記マイクロファイバー成分は、質量パーセントで０．０５〜２．００％、好ましくは０．１５〜１．５０％のカーボンブラック顔料を含有し；前記エラストマーのマトリクスは、質量パーセントで０〜１０％、好ましくは０〜７％、より好ましくは０．０２〜６％のカーボンブラック顔料を含有し；前記カーボンブラックは、常に平均サイズが０．４ミクロン未満である。前記合成皮革は、  
（ａ）前記起毛部の平均長が２００〜５００ミクロン、好ましくは２１０〜４００ミクロンの範囲であり；  
（ｂ）前記ソフトセグメントは、ポリアルキレンカーボネートジオール類から選択される少なくとも１つのポリカーボネートジオールと、少なくとも１つのポリエステルジオールとからなり；  
（ｃ）前記ハードセグメントは、ウレタンおよび／または尿素基（遊離イソシアネート基と水の反応に由来する）からなり；  
（ｄ）カーボンブラックの総含有量は、質量パーセントで０．０２５〜６％、好ましくは０．０７５〜４．２５％、より好ましくは０．０８５〜３．７５％の範囲であることを特徴とする。
【００３８】
本発明のスエード外観を有する高品質の合成皮革は、顕著な表面のまだら感、高いライティング効果、特に柔らかく心地よい手触りなどの一連の複合的な技術的・感覚的要素と関連している。これらの効果は、特に表面密度および長さに関連して、主に合成皮革のマイクロファイバー成分（起毛部）に起因しており、その長さは２００〜５００ミクロン、好ましくは２１０〜４００ミクロンである。過度に短いおよび／または低密度の起毛部の場合、ポリウレタンバックグラウンドを完全に被覆することができず、美観および感触の点からみて製品の上質な表面に質的な低下をもたらすことになる。他方、起毛部が過度に長いと、天然スエード製品と異なる「低質な」外観になってしまい、合成皮革の品質を損ねる結果になる。
【００３９】
本発明のスエード外観を有する合成皮革の他の基本的特性としては、長期・継続的に光を照射し、特に酸化および／または加水分解環境にさらした後であっても、マイクロファイバー成分が与える柔軟性の特性を損ねることなく、長期間にわたって継続可能な高い耐老化性がある。この結果は、ソフトおよびハードセグメントに特徴がある本発明の特定のポリウレタンを使用することにより得られる。
【００４０】
本発明のスエード革の耐久性は、紫外線下での老化後または加水分解老化後の耐摩耗性に関して≧３（内部標準画像；ｉｎｔｅｒｎａｌ  ｒｅｆｅｒｅｎｃｅ  ｐｈｏｔｏｇｒａｐｈｉｃ  ｓｔａｎｄａｒｄｓ）である。さらに、ＵＶ老化または加水分解老化後の物理的・機械的特性の８０％が保持されている。
【発明を実施するための形態】
【００４１】
これらすべての特性について、以下の実施形態により詳細に説明する。
【００４２】
本発明の合成皮革の成分としては、マイクロファイバー成分は、ポリエチレンテレフタレート、ポリトリメチレンテレフタレート、ポリブチレンテレフタレートから選択される１以上の重合体、好ましくはポリエチレンテレフタレートのマイクロファイバーからなる。
【００４３】
エラストマーのマトリクスは、ポリウレタンからなる。この用語（ポリウレタン）は、ポリウレタン自体のほか、ポリウレタン−尿素を示す。ポリウレタン類は、ウレタン結合の存在を特徴とし、この結合は、例えばイソシアネート基と水酸基の反応等により形成される。一方、ポリウレタン−尿素は、例えばイソシアネート基とアミンまたは水との反応により得られる尿素結合を含有する。
【００４４】
ポリウレタンは、ソフトセグメントとハードセグメントとで構成される。このソフトセグメントは、少なくとも１つのポリアルキレンカーボネートジオールと、少なくとも１つのポリエステルジオールとからなる。
【００４５】
ポリアルキレンカーボネートジオール類の代表例としては、ポリテトラメチレンカーボネートジオール（ＰＴＭＣ）、ポリペンタメチレンカーボネートジオール（ＰＰＭＣ）、ポリヘキサメチレンカーボネートジオール（ＰＨＣ）、ポリヘプタメチレンカーボネートジオール、ポリオクタメチレンカーボネートジオール、ポリノナメチレンカーボネートジオール、ポリデカメチレンカーボネートジオール、ポリ−（３−メチル−ペンタメチレンカーボネート）ジオール（ＰＭＰＣ）、ポリ−（２−メチル−ペンタメチレンカーボネート）ジオール、ポリ−（２−メチル−１−オクタメチレンカーボネート）ジオールなどが挙げられる。
【００４６】
本明細書の実施例の項目で記載されるポリウレタンの合成に使用されるこれらの高分子ジオール類は、通常、１，０００〜３，０００、好ましくは１，７５０〜２，２５０の範囲の数平均分子量をもつ。
【００４７】
ハードセグメントとは、例えばメチレンビス（４−フェニルイソシアネート）（ＭＤＩ）またはトルエンジイソシアネート（ＴＤＩ）等の有機ジイソシアネートと、ジアミンまたはグリコール鎖との反応に由来する重合鎖部分を指す。ポリウレタン合成がジアミン類により完了すればポリウレタン−尿素が得られ、グリコール類により完了すれば本当の意味でポリウレタン類そのものが得られることは、実際によく知られている。
【００４８】
ポリウレタン−尿素製造時に鎖延長剤として使用される可能性のあるジアミン類には、脂肪族ジアミン類、エチレンジアミン（ＥＤＡ）、１，３−シクロヘキサンジアミン（１，３−ＣＨＤＡ）、１，４−シクロヘキサンジアミン（１，４−ＣＨＤＡ）、イソホロンジアミン（ＩＰＤＡ）、１，３−プロピレンジアミン（１，３−ＰＤＡ）、２−メチルペンタメチレンジアミン（ＭＰＤＭ）、１，２−プロピレンジアミン（１，２−ＰＤＡ）およびその混合物等がある。鎖延長剤として使用可能な芳香族ジアミン類の代表例は、３，３’−ジクロロ−４，４’−ジアミノジフェニルメタン、メチレンビス（４−フェニルアミン）（ＭＰＡ）、２，４−ジアミノ−３，５−ジエチルトルエン、２，４−ジアミノ−３，５−ジ（メチルチオ）トルエン等である。上記アミン類はそのまま、または対応するイソシアネートと水の反応の場所で製造して添加することもできる。
【００４９】
また、ポリウレタン類そのものの鎖延長は、エチレングリコール、テトラメチレングリコールおよびその混合物等のジオール類を用いても行うことができる。さらに、マロン酸、コハク酸、アジピン酸等のジカルボン酸類によっても、鎖延長が可能である。
【００５０】
また、ハードセグメントは、ポリウレタン類を水に分散または乳化させやすくする親水性の分子および／または荷電分子を含む場合がある。なお、このとき、外表面活性剤が含まれる場合も含まれない場合もある。重合体の水への分散を促進することができる負帯電基を有する分子としては、２，２−ジメチロール−プロパン酸、２，２−ジメチロール−ブタン酸、スルホン酸基を有する化合物等が挙げられる。正帯電基を有する分子としては、ジエタノールアミン、Ｎ−メチル−ジエタノールアミンのほか、一般的には、ジヒドロキシアルキルアミン、ジアミノ−アルキルアミンおよび４級アンモニウム塩などが挙げられる。親水性分子には、ポリオキシアルキルエーテルが含まれる。
【００５１】
ポリウレタン類およびポリウレタン−尿素の調製に利用される反応は、通常、ジメチルアセトアミド（ＤＭＡｃ）、ジメチルホルムアミド（ＤＭＦ）、Ｎ−メチルピロリドン（ＮＭＰ）、アセトン、メチルエチルケトン（ＭＥＫ）等の不活性で非プロトン性の溶媒中で行われる。また、このプロセスは、水性環境または水と適切な界面活性剤との混合液中で合成中間体を分散または乳化させることにより行われる場合がある。さらに、溶媒中で重合体またはその中間体を合成後に、水または水と適切な界面活性剤との混合液中に分散させ、最後に溶媒を蒸発させて除去することによっても、このプロセスを行うことができる。
【００５２】
また、このように製造された重合体を、エマルジョンまたは分散液で架橋させることもでき、重合体を不織布に塗布後に架橋することもある。これは、処理条件に対する耐性を向上させる目的および／または大気中の物質および溶媒の活性に対するより高い耐性を含浸済み不織布に付与する目的で行われる。
【００５３】
カーボンブラックについて言えば、この顔料は、構成粒子サイズが非常に小さく（通常、０．４ミクロン未満）、良好な分散性（結果として生じる色の変動および重合体の物理的・機械的特性の減少と、同一の構成粒子同士の過剰な凝集を防ぐうえで不可欠）があることが特徴である。周知のように、カーボンブラックは、合成繊維に灰色／黒色の範囲の着色を施すのに使用可能な黒色顔料である。その明度（ｉｎｔｅｎｓｉｔｙ）は、重合体中の顔料濃度および繊維の糸の太さ（デニール）に関わる。特に、重合体中の顔料の割合を上げること、および／または繊維の糸の太さを上げることにより、より深い色合いが得られる。この顔料は、所望の最終色に応じて、マイクロファイバー成分中に質量パーセントで０．０５〜２．０％の範囲で、エラストマーの成分には質量パーセントで０〜１０％存在する。マイクロファイバーおよび／またはエラストマー部分のカーボンブラック量を変化させることで、ライトグレー〜黒色の間の幅広い範囲の色合いを得ることが可能である。
【００５４】
高い耐光堅牢度が求められる一方、色に関する要求が灰色と黒色の範囲内に非常に集中している特に厳しい分野である自動車の内装分野には、色の観点からの制限は影響がない。欧州、アメリカおよびアジア市場に関する最近のデータによれば、スエード外観を有する合成皮革に対する色のニーズは、灰色〜黒色系が６０〜８０％、ベージュ系が１５〜３０％、その他が５〜１０％であった。
【００５５】
いずれの場合においても、本発明に係わる合成皮革中のカーボンブラックの総含有量は、質量パーセントで、０．０２５〜６％、好ましくは０．０７５〜４．２５％、さらにより好ましくは０．０８５〜３．７５％であり、上記含有量でなければ機械的特性が減少してしまう。
【００５６】
また、本発明は、上述のスエード外観を有し、灰色〜黒色の範囲の色を有する合成皮革の製造方法にも関する。この製造方法は、
（１）カーボンブラックが添加されたマイクロファイバーからなるマイクロファイバー状の中間生成物および該マイクロファイバーの結合重合体を製造する工程と、
（２）１以上のポリウレタンおよびカーボンブラックを含む溶液および／または分散液を用いて、前記工程（１）に記載のカーボンブラックが添加されたマイクロファイバー状の中間生成物の含浸を行い、続いて加工前の半製品を得るために溶媒を除去する工程と
（３）スエード外観の特徴を有する合成皮革を得るために、前記加工前の半製品の表面を研磨する工程とを有する。  
この製造方法の工程（１）において、前記カーボンブラックは、前記マイクロファイバーに質量パーセントで０．０５％〜２％、好ましくは０．１５〜１．５０％の量含まれ、前記マイクロファイバーは、ポリエチレンテレフタレート、ポリトリメチレンテレフタレート、ポリブチレンテレフタレートなどのマイクロファイバーから選択され、前記マイクロファイバー状の中間生成物は、カーボンブラックを添加した上記に列記した重合体（島成分と定義される）の押出成形により得られる繊維の紡績により得られ、前記カーボンブラックは、平均粒径が０．４ミクロン未満であり、前記マイクロファイバーの結合重合体（海成分）は、有機溶媒による抽出によりその後の処理工程中に除去される。
この製造方法の工程（２）において、前記カーボンブラックは、ポリウレタンに対して質量パーセントで０〜１０％、好ましくは０〜７％、さらにより好ましくは０．０２〜６％存在し、かつ平均粒径が０．４ミクロン未満であり；ポリウレタンとマイクロファイバー状の中間生成物の質量比が２０／８０〜５０／５０の範囲にあり；前記ポリウレタンは、ソフトセグメントとハードセグメントとで構成され、前記ソフトセグメントは、少なくとも１つのポリアルキレンカーボネートジオールと少なくとも１つのポリエステルジオールとからなり；前記ハードセグメントは、遊離イソシアネート基と水の反応に由来するウレタンおよび／または尿素基からなる。
この製造方法の工程（３）において、上述の合成皮革の起毛部の長さは、２００〜５００μｍ、好ましくは２１０〜４００μｍの範囲にある。
【００５７】
工程（１）には、まず、カーボンブラックが添加され、ポリエチレンテレフタレート、ポリトリメチレンテレフタレート、ポリブチレンテレフタレート、好ましくはポリエチレンテレフタレートから選択される１以上の重合体のマイクロファイバーからなるマイクロファイバー状の中間生成物を作製する工程（工程１ａ）が含まれる。上述のように得られる繊維の機械的特性を向上するため、これらの重合体には、予め、重合鎖の長さを延長するための固相重合化後の処理（ｐｏｓｔ−ｐｏｌｙｍｅｒｉｚａｔｉｏｎ  ｐｒｏｃｅｓｓ  ｉｎ  ｓｏｌｉｄ  ｓｔａｔｅ）を行ってもよい。
【００５８】
マイクロファイバーの製造には、マイクロファイバーに結合する重合体（海成分）と、上述した中から選択されるポリエステル（島成分と定義される）の押出成形による多成分繊維との紡績が含まれる。なお、上記ポリエステルには、０．０５÷２．００％、好ましくは０．１５÷１．５０％の範囲のカーボンブラックを添加されている。また、海成分は、その後の処理工程中に除去される。
【００５９】
他の好適な実施形態においては、上記した中から選択される２つのポリエステルの適切な混合物を用いることにより、上記マイクロファイバーの製造が行われる場合がある。そのうち１つがマスターバッチ（ｍａｓｔｅｒｂａｔｃｈ）とされ、１０〜５０％の範囲のカーボンブラックを含有する。このマイクロファイバーの物理的・機械的特性を損なわず、かつ以下の処理段階を容易にするため、好ましくは、前記マスターバッチの固有粘度（Ｉ．Ｖ．；Ｉｎｈｅｒｅｎｔ  Ｖｉｓｃｏｓｉｔｙ）はもう一方の重合体の固有粘度以上とする。これは、前記マスターバッチを固相重合化することにより得られる。
【００６０】
さらに具体的には、マイクロファイバーに添加する顔料の最適な割合は、以下の目的に応じて選択した：  
・耐光堅牢度の大幅な増大を達成する；  
・ライトグレー〜黒色の間の広範囲な色合いを得る（繊維自体に最終的な後染め処理をすることも含む）；  
・最終的な後染め工程において、正確に規定された調合による色の高い再現性を得る；  
・後染め工程での分散性染料の消費を抑制する；  
・紡糸口金の閉塞の問題を最小化する；  
・異なる顔料含有量で製造する繊維の種類を最少化する（製造コストを最小化するため）。
【００６１】
最も典型的には、結合重合体（海成分）は、ポリスチレン、または変性ポリエステル、またはポリヒドロキシアルカノエート系の重合体からなる。上述のバインダーは、どんな場合においてもマイクロファイバー成分を形成する重合体と混和せず、質量パーセントで１０〜９０％（好ましくは１５〜５０％）存在する必要がある。マイクロファイバー／バインダー系の構造は、好ましくは「海島」型であり、紡績（海＋島）後の繊維全体が円形で、海（バインダー）に囲まれた複数の円形の島（カーボンブラックが添加されたマイクロファイバー）を内側に持つ。なお、この海成分により、互いに離れている島同士が保持される。
【００６２】
上述の技術のほかに、紡績後の繊維が、伸長または三裂された（ｔｒｉｌｏｂａｔｅｄ）中空断面を有する場合もある。
【００６３】
また、本項のバイコンポーネントは、「放射（ｒａｄｉａｌ）」型（円形部に交互に並んでいる「インセグメント」成分を有する）、「スキンコア」型（バインダーからなる外冠部に囲まれたマイクロファイバー成分を有する）または多層型（交互に並ぶ平行な層を形成する２つの成分を有する）等の場合もある。
【００６４】
その後、紡糸口金の下で集められた繊維を既知の技術により引き出し、最終的には捲縮（ｃｒｉｍｐ）させて切断し、ステープル繊維を製造する。
【００６５】
伸縮比は、通常２．１÷５．１の範囲内とする。
【００６６】
捲縮数は１ｃｍあたり４÷１５である。
【００６７】
ステープル繊維は、通常、カウントが１．５÷１１．０ｄｔｅｘの範囲、好ましくは２．７÷６．７ｄｔｅｘであり；長さが３０÷１５０ｍｍ、好ましくは３０÷１００ｍｍである。
【００６８】
工程（１ａ）で作製したカーボンブラックを含有するマイクロファイバー状の中間生成物の機械的なニードルパンチングまたはウォータージェット抜きを行って、不織構造の中間フェルトが製造される（工程１ｂ）。フェルト状の中間生成物は、密度が０．１５０÷０．３５０ｇ／ｃｍ３の範囲内、典型的には０．１５０÷０．２００ｇ／ｃｍ３の間にあり、単位重量が５５０÷９５０ｇ／ｍ２の範囲内、典型的には５７０÷６３０ｇ／ｍ２である。
【００６９】
上述のスエード外観を有する合成皮革の既知の製造方法のＡ３）項目に従って、フェルト状の中間生成物の含浸を行う。このバイコンポーネント繊維の「海」成分は、その後、同製造方法のＡ４）項目により溶解される。
【００７０】
工程（２）は、１以上のポリウレタン、および必要に応じてカーボンブラックを含む溶液および／または分散液を用いて、工程（１）で製造されたカーボンブラックを含有するマイクロファイバー状の中間生成物の含浸をする工程からなる。この含浸は例えばジメチルホルムアミド等の有機溶媒中の１以上のポリウレタンの１以上の溶液を用いて行われる。
または、この含浸は、エマルジョンまたは水分散液中の１以上のポリウレタンを用いて行われることもある。ポリウレタンに関する詳細は、製造方法クレームにも記載されている。
【００７１】
その後に行う処理は、先に使用された溶媒および／または分散液および／または乳化剤を除去する工程と、Ａ３）項目で使われることのあるバインダーを除去する工程からなり、この結果、「未加工（ｇｒｅｉｇｅ）」中間生成物を得る。これを研磨処理して、含浸後のポリウレタンマトリクスから起毛部が「引き出される（ｅｘｔｒａｃｔ）」。このとき、本発明の合成スエード革のマイクロファイバーの長さは、２００〜５００ミクロン、好ましくは２１０〜４００ミクロンとされる。
【００７２】
このように得られたスエード革には、さらに染色工程が行われ、この工程は好ましくはベンチュリノズル（Ｖｅｎｔｕｒｉ  ｎｏｚｚｌｅ）を備えた「円形」染色装置、例えば株式会社日阪製作所により供給される装置を用いて行われる。
【００７３】
染色サイクルは、未加工中間生成物を、分散性染料と、染料を分散させ繊維に通り易くする界面活性剤と、染色補助剤とを含み、染料が繊維の内側に浸透するのに好適なｐＨ条件を有する混合物と接触させる第一染色工程からなる。最高染色温度は、通常、１００÷１４０℃となるように選択し、マイクロファイバーを形成する重合体をそのガラス転移温度より上に加熱して、重合体に染料が拡散しやすくする。実際には、「未加工」中間生成物を染色装置内に最高染色温度で約１時間循環させ、その後、塩基性環境でヒドロ亜硫酸ナトリウムによる洗浄処理を行う。
【００７４】
本発明の製造方法の大きな利点は、染料の消費量である。本発明のスエード革の最終色（灰色〜黒色）が同一の場合、上述の製造方法であれば、分散性染料の消費量の低減が可能である。これは、カーボンブラックが存在することにより、染色の対象となる製品が既に灰色系の色合いをもつためである。さらに、カーボンブラックが存在するために着色されている結果、分散性染料の使用量が抑えられる（または全く使用しない）ことで、本発明のスエード革に光に対する高い染色堅牢度を持たせることができる。
【００７５】
以下に、本発明に含まれる全体的なプロセスを体系化するが、これは、例示を目的とし、好適で非限定なものである。
【００７６】
Ｂ１）原料（ｖｉｒｇｉｎ）重合体チップ（通常はＰＥＴ）およびマスターバッチのチップ（カーボンブラックを添加した重合体、通常はＰＥＴ）からなる混合物を、紡績ラインに投入する工程。カーボンブラックを多く含有するこのマスターバッチは、押出成形プロセスの終了時にマイクロファイバー成分に分散している顔料の含有量が上述の範囲となるような量が原料重合体に添加される。
【００７７】
Ｂ２）既知の「海島」型紡績技術によりバイコンポーネント繊維を紡織する工程。このとき、「海」成分はポリスチレンからなり、「島」成分はカーボンブラックを添加したポリエチレンテレフタレートからなる。このように製造される「島」は、通常０．１０÷０．２０ｄｔｅｘの範囲となる、いわゆる「マス染色」マイクロファイバーを形成する。
【００７８】
Ｂ３）前述ように得られた繊維を用いて、中間体フェルトを作製する工程。通常、機械的なニードルパンチングプロセスにより行われる。中間体フェルトは、好適には、密度が０．１５０÷０．２００ｇ／ｃｍ３の範囲内であり、単位重量は５８０÷６３０ｇ／ｃｍ２の範囲内である。
【００７９】
Ｂ４）上述のＡ３−Ａ４−Ａ５−Ａ６−Ａ７−Ａ８項目に記載の既知の高品質合成スエード革のプロセスに従い、中間体フェルトを処理する工程。特に、Ａ８項目においては、製品中のマイクロファイバー起毛部の長さが２００〜５００ミクロンの範囲となるような条件で研磨する。
【００８０】
Ｂ５）所望の最終色を得るため、従来使用されてきた技術により、スエード外観を有する合成皮革を形成するマイクロファイバー成分に最終の後染めを行う工程。
【００８１】
本発明をより深く理解するため、以下に実施例を示す。
【実施例】
【００８２】
下表に、実施例の原材料を特定するのに使用される略語を示す。
【表２】
0005584930.tif 000003
【００８３】
比較例１（規格品）
互いに不溶な一対の重合体を押出し、「海島」型のバイコンポーネント繊維を製造する。
【００８４】
使用する重合体は、ＰＥＴおよびＰＳであり、押出紡糸して海成分がＰＳからなり、島成分がＰＥＴからなる繊維を製造する。ＰＥＴのＩ．Ｖ．値は０．７ｄｌ／ｇであった。こうして得られた繊維は以下の特性を有する：  
１．繊維の太さ：４．２ｄｔｅｘ  
２．長さ：５１ｍｍ  
３．最大荷重強度：２．０８ｇ／ｄｔｅｘ  
４．最大荷重伸長：６２％  
５．捲縮数：約４〜５／ｃｍ  
６．ＰＥＴマイクロファイバーの最大荷重強度：３．８９ｇ／ｄｔｅｘ  
７．ＰＥＴマイクロファイバーの最大荷重伸長：７２％
【００８５】
具体的には、この繊維は、５７重量部のＰＥＴと、４３重量部のＰＳで構成されている。断面を観察すると、この繊維では１６のＰＥＴマイクロファイバーがＰＳマトリクス中に球状に取り込まれている。
【００８６】
バイコンポーネント繊維を用いて中間体フェルトを作製し、ニードル加工してニードルフェルトを形成する。このニードルフェルトの密度は０．１８０÷０．２００ｇ／ｃｍ３の範囲内であり、単位重量は５８０÷６３０ｇ／ｍ２の範囲内であった。
【００８７】
白色のニードルフェルト（ＣＩＥＬＡＢカラー軸のＬ座標が９６．３）を、２０重量％のポリビニルアルコール水溶液中に浸漬した後乾燥した。続いて、このような処理を行ったニードルフェルトを、繊維のポリスチレンマトリクスが完全に溶解するまでトリクロロエチレンに浸漬した。形成された不織布を乾燥して、「半製品Ｄ」（海成分の除去後のＣＩＥＬＡＢカラー軸のＬ座標が９６．６）と呼ばれる中間生成物を得る。
【００８８】
上記とは別に、ＤＭＦ溶液の形式でポリウレタンエラストマーを作製する。一次工程（重合前）では、いずれも分子量が２，０００であるＰＨＣとＰＮＡのＤＭＦ溶液を、温度６５℃で撹拌しながらＭＤＩと反応させる。このとき、イソシアネート／ジオールモル比は２．９／１である。反応開始から３時間後に、このように得られたプレ重合体を４５℃まで冷却し、遊離ＮＣＯ基の割合が１．４６％となるプレ重合体の２５％溶液が得られるまでＤＭＦで希釈した。
【００８９】
次に、計算分子量が４３，０００となるポリウレタン−ポリ尿素を得るため、５分間にわたって温度を４５℃に保ったまま、ＤＭＦに溶解したＤＢＡと水をゆっくりと加えた。６５℃に加熱し、反応装置をさらに８時間撹拌して、最終的に、経時安定性があり、２０℃の粘度が２２，０００ｍＰａ・秒のポリウレタン−尿素溶液を得た。その後、このように作製したエラストマー溶液について、ＰＵのみに対して４．８％の割合でカーボンブラックを添加して、Ｉｒｇａｎｏｘ（Ｒ）１０１０およびＴｉｎｕｖｉｎ（Ｒ）３２６を含有するＤＭＦで希釈し、質量パーセントで１４％のＰＵ溶液を形成した。このように得られた重合体溶液は、水で凝固させると、高多孔性の構造となる。
【００９０】
「半製品Ｄ」をポリウレタンエラストマー溶液に浸漬し、一対のロールの間を通すことで圧迫し、その後４０℃に保った恒温液槽に１時間浸漬した。凝固した半製品は、８５℃に加熱した恒温液槽に通して、残存する溶媒およびポリビニルアルコールを取り出すことで得られる。その後、加熱したオーブンの中を通すことで合成物を乾燥した。
【００９１】
次に、厚みが２．３０ｍｍでポリウレタンマトリクス中にカーボンブラックが存在することで灰色系の色を持つこの「凝固乾燥後の半製品」を縦方向に切断して、それぞれ厚みが１．１５ｍｍの２枚の同一の積層板を得た。次に、これらの積層板を研磨し、ポリウレタンマトリクス部分（ａｌｉｑｕｏｔ）を除去して、マイクロファイバー成分を引き出して起毛部を形成する。この研磨プロセスは、適切なサンドペーパーを用いて、複合材料（ｃｏｍｐｏｓｉｔｅ）の厚みを０．８５ｍｍまで下げるような条件で行われ、長さが３５０÷４００ミクロン（ＣＩＥＬＡＢカラー軸のＬ座標が５５．８）のマイクロファイバー起毛部が製造される。
【００９２】
最後に、既知のスエード調の合成皮革に従来使用されてきた技術によりマイクロファイバーを灰色または黒色系に染色するため、この合成物を適切な染色機（「ジェット」）で処理する。具体的には、以下の分散性染料を含有する水系の染料槽内で１２５℃で作動する「ベンチュリチューブ（Ｖｅｎｔｕｒｉ  Ｔｕｂｅ）」にこの合成物を１時間通す。  
赤色分散染料（アントラキノン系）５．４％  
青色分散染料（アントラキノン系）２２．８％  
黄色分散染料（アミノケトン）９．４％
【００９３】
染色工程が終わると、染色されたマイクロファイバー状の不織布が得られる。ヒドロ亜硫酸ナトリウムを用いた還元条件下、アルカリ性環境にてさらに処理をして余分な染料を除去した後、最終処理を行う。
【００９４】
こうして得た合成皮革について、物理的・機械的特性（ＵＮＩ  ＥＮ  ２９０７３−３）および乾式および湿式摩擦に対する染色堅牢度（ＡＡＴＣＣ８−２００１）、洗剤洗浄に対する染色堅牢度（ＡＡＴＣＣ６１−２００１）、ドライ洗浄および光に対する染色堅牢度（ＳＡＥＪ−２２５．６ＫＪ／ｍ２および４４８．８ＫＪ／ｍ２）を分析した。
【００９５】
染色されたマイクロファイバー状の不織布製品に関する評価結果を下表に示す。この評価は、次のように行った。
ａ）試験サンプル（洗浄には多繊維フェルト、摩擦の場合は布）の退色については、ＩＳＯ１０５Ａ０３のグレースケールを利用しサンプル上の夾雑物（ｄｉｒｔ）を比較評価した。；  
ｂ）試験前後のサンプルの色合いの変化については、ＩＳＯ１０５Ａ０２グレースケールを用いた。
【００９６】
この評価は、適当なグレースケールに体系化された色のコントラストと、色合いの変化または夾雑物レベルを比較することにより行われる。ここで、５の評価は色／色移りの変化がないことを示し、１の評価は、使用したグレースケールで見られる最大のコントラストがある場合に対応する。
【００９７】
【表３】
0005584930.tif 000004
【００９８】
この複合材料の厚みは０．７８ｍｍである。
【００９９】
実施例２（繊維中に１％のｃ．ｂ．を含有するマスターＳＳＰの不変色性）
固有粘度（Ｉ．Ｖ．）を上げるため、マスターバッチを固相重合した。なお、このマスターバッチは、質量パーセントで３０％のカーボンブラックを添加したＰＥＴチップからなる。
【０１００】
この固相重合（ＳＳＰ）は、温度２０３℃、圧力４２ｍｂａｒで１００時間行った。
【０１０１】
ＳＳＰプロセスの流れは、以下の分析法で得られるＩ．Ｖ．測定値により制御した。特定の「研磨ミル」を用いて０．５ｇのマスターバッチを粉末状にし、５０ｃｃのジクロロ酢酸溶液に浸漬して、重合体を完全に溶解させるため、８５℃にて６時間、その後７０℃でさらに３０分間、超音波槽内で静置する。次に、このように得られた溶液を、「オストワルト」型の毛細管粘度計により分析する。
【０１０２】
溶液が毛細管の特定の部分に広がるのにかかるフロー時間を、溶媒のみが広がるのにかかる時間と比較することにより、比粘度が得られる。Ｉ．Ｖ．は、適当な数式を用いて比粘度から得る。
【０１０３】
ＳＳＰ処理前後のＩ．Ｖ．を上記の方法により得た。その結果は以下のとおりである。：  
−Ｉ．Ｖ．マスターバッチ（処理前）＝０．３５ｄｌ／ｇ  
−ＳＳＰ後のＩ．Ｖ．マスターバッチ＝０．７１ｄｌ／ｇ
【０１０４】
次に、固相重合したマスターバッチチップに、１／３０の割合で未処理のＰＥＴチップを添加し適切に混合した（Ｉ．Ｖ．は０．７ｄｌ／ｇ）。
【０１０５】
次に、「海島」紡績技術の手順に従って、このチップ混合物を大量のＰＳとともに押出紡糸し、「海」成分がＰＳからなり、島成分がｃ．ｂ．を添加したＰＥＴからなるバイコンポーネント繊維を製造した。得られた繊維には以下の特性があった：  
１．繊維の太さ（デニール）：４．２ｄｔｅｘ  
２．長さ：５１ｍｍ  
３．最大荷重強度：２．１８ｇ／ｔｅｘ  
４．最大荷重伸長：７０％  
５．捲縮数：約４〜５／ｃｍ  
６．ＰＥＴマイクロファイバーの最大荷重強度：３．８６ｇ／ｄｔｅｘ  
７．ＰＥＴマイクロファイバーの最大荷重伸長：６８％
【０１０６】
具体的には、この繊維は、カーボンブラックを添加した５７重量部のＰＥＴと、４３重量部のＰＳとからなる。断面を観察すると、この繊維では１６の「ＰＥＴ＋カーボンブラック」マイクロファイバーがＰＳマトリクス中に球状に取り込まれている。
【０１０７】
このバイコンポーネント繊維を用いて中間体フェルトを作製し、ニードル加工してニードルフェルトを形成する。このニードルフェルトの密度は０．１７０÷０．１９０ｃ／ｃｍ３の範囲内であり、単位重量は５８０÷６３０ｇ／ｍ２の範囲内であった。
【０１０８】
カーボンブラックが添加された繊維が含まれることにより濃い灰色となったニードルフェルト（ＣＩＥＬＡＢカラー軸のＬ座標が３５．７）を２０重量％水溶液中に浸漬し、その後乾燥した。
【０１０９】
このような処理をしたニードルフェルトを、その後、繊維のポリスチレンマトリクスが完全に溶解するまでトリクロロエチレンに浸漬した。次に、形成された不織布を乾燥し、「半製品Ｄ」（海成分除去後のＣＩＥＬＡＢカラー軸のＬ座標が４０．１）と呼ばれる中間生成物を得た。
【０１１０】
上記とは別に、実施例１と同様にしてポリウレタンエラストマーを調製する。調製したエラストマー溶液を、ＰＵのみに対して４．８％の割合でカーボンブラックを添加してＩｒｇａｎｏｘ（Ｒ）１０１０およびＴｉｎｕｖｉｎ（Ｒ）３２６を含有するＤＭＦで希釈し、質量パーセントで１４％のＰＵ溶液を形成した。このように得られた重合体溶液は、水で凝固させると、高多孔性の構造となる。
【０１１１】
この「半製品Ｄ」をポリウレタンエラストマー溶液に浸漬し、一対のロールの間を通すことで圧迫した後、４０℃に保った恒温液槽に１時間浸漬した。凝固した半製品は、８５℃に加熱した恒温液槽に通して、残存する溶媒およびポリビニルアルコールを取り出すことで得られる。その後、加熱したオーブンの中を通すことにより、この複合材料を乾燥した。
【０１１２】
次に、厚みが２．３０ｍｍで、繊維とポリウレタンマトリクスの双方にカーボンブラックが存在するために濃い灰色を呈するこの「凝固乾燥後の半製品」を縦方向に切断して、それぞれ厚みが１．１５ｍｍの２枚の同一の積層板を得た。次に、これらの積層板を研磨してポリウレタンマトリクス部分を除去し、マイクロファイバー成分を引き出して起毛部を形成する。この研磨プロセスは、適切なサンドペーパーを用いて、複合材料の厚みを０．８５ｍｍまで下げるような条件で行われ、長さが３５０÷４００ミクロン（ＣＩＥＬＡＢカラー軸のＬ座標が３３．８）のマイクロファイバー起毛部が製造される。
【０１１３】
最後に、既知の合成皮革に従来使用されてきた技術により、カーボンブラックが添加されたマイクロファイバーを灰色または黒色系に染色するため、この合成物を適切な染色機（「ジェット」）で処理し、灰色または黒色の範囲のスエード調の合成皮革を得た。具体的には、この合成物を、以下の分散性染料を含有する水系の染料槽内で１２５℃で作動する「ベンチュリチューブ」に１時間通す。：  
赤色分散染料（アントラキノン系）４％  
青色分散染料（アントラキノン系）３％  
黄色分散染料（アミノケトン）３．５％
【０１１４】
染色工程が終わると、染色されたマイクロファイバー状の不織布が得られる。ヒドロ亜硫酸ナトリウムを用いた還元条件下、アルカリ性環境にてさらに処理をして余分な染料を除去した後、最終処理を行う。
【０１１５】
こうして得た合成皮革について、実施例１と同様にして、物理的・機械的特性および摩擦に対する染色堅牢度、洗剤洗浄に対する染色堅牢度、ドライ洗浄および光の組合せに対する染色堅牢度を分析した。評価結果を下表に示す。
【０１１６】
【表４】
0005584930.tif 000005
【０１１７】
この複合材料の厚みは０．７９ｍｍである。
【０１１８】
実施例３（繊維中に０．４％のｃ．ｂ．を含有する薄めの色合いのマスターＳＳＰの不変色性）
実施例２と同様にして、マスターバッチチップを固相重合し、未処理のＰＥＴチップを１／７５の割合で添加し適切に混合した（Ｉ．Ｖ．は０．７ｄｌ／ｇ）。
【０１１９】
次に、このチップ混合物を、「海島」紡績技術の手順に従って大量のＰＳとともに押出紡糸し、「海」成分がＰＳからなり、島成分がｃ．ｂ．を添加したＰＥＴからなるバイコンポーネント繊維を製造した。得られた繊維には以下の特性があった：  
１．繊維の太さ（デニール）：４．２ｄｔｅｘ  
２．長さ：５１ｍｍ  
３．最大荷重強度：２．０９ｇ／ｔｅｘ  
４．最大荷重伸長：７１％  
５．捲縮数：約４〜５／ｃｍ  
６．ＰＥＴマイクロファイバーの最大荷重強度：３．８４ｇ／ｄｔｅｘ  
７．ＰＥＴマイクロファイバー最大荷重伸長：７４％．
【０１２０】
具体的には、この繊維は、カーボンブラックを添加した５７重量部のＰＥＴと、４３重量部のＰＳとからなる。断面を観察すると、この繊維では１６の「ＰＥＴ＋カーボンブラック」マイクロファイバーがＰＳマトリクス中に球状に取り込まれている。
【０１２１】
このバイコンポーネント繊維を用いて中間体フェルトを作製し、ニードル加工してニードルフェルトを形成する。このニードルフェルトの密度は０．２０４÷０．２０８ｃ／ｃｍ３の範囲内であり、単位重量は５５０÷５８０ｇ／ｍ２の範囲内であった。
【０１２２】
カーボンブラックが添加された繊維が含まれることにより濃い灰色となったニードルフェルト（ＣＩＥＬＡＢカラー軸のＬ座標が５０．４）を２０重量％水溶液中に浸漬し、その後乾燥した。
【０１２３】
続いて、このような処理をしたニードルフェルトを、繊維のポリスチレンマトリクスが完全に溶解するまでトリクロロエチレンに浸漬した。形成された不織布を乾燥し、「半製品Ｄ」（海成分除去後のＣＩＥＬＡＢカラー軸のＬ座標が５１．６）と呼ばれる中間生成物を得た。
【０１２４】
上記とは別に、実施例１と同様にしてポリウレタンエラストマーを調製する。次に、調製したエラストマー溶液を、ＰＵのみに対して０．３％の割合でカーボンブラックを添加してＩｒｇａｎｏｘ（Ｒ）１０１０およびＴｉｎｕｖｉｎ（Ｒ）３２６を含有するＤＭＦで希釈し、質量パーセントで１４％のＰＵ溶液を形成した。このように得られた重合体溶液は、水で凝固させると、高多孔性の構造となる。
【０１２５】
この「半製品Ｄ」をポリウレタンエラストマー溶液に浸漬し、一対のロールの間を通すことで圧迫した後、４０℃に保った恒温液槽に１時間浸漬した。凝固した半製品は、８５℃に加熱した恒温液槽に通して、残存する溶媒およびポリビニルアルコールを取り出すことで得られる。その後、加熱したオーブンの中を通すことにより、この複合材料を乾燥した。
【０１２６】
次に、厚みが２．３０ｍｍで、繊維とポリウレタンマトリクスの双方にカーボンブラックが存在するために濃い灰色を呈するこの「凝固乾燥後の半製品」を縦方向に切断して、それぞれ厚みが１．１５ｍｍの２枚の同一の積層板を得た。次に、これらの積層板を研磨してポリウレタンマトリクス部分を除去し、マイクロファイバー成分を引き出して起毛部を形成する。この研磨プロセスは、適切なサンドペーパーを用いて、複合材料の厚みを０．８５ｍｍまで下げるような条件で行われ、長さが３００÷３５０ミクロン（ＣＩＥＬＡＢカラー軸のＬ座標が５０．０）のマイクロファイバー起毛部が製造される。
【０１２７】
最後に、既知の合成皮革に従来使用されてきた技術により、カーボンブラックが添加されたマイクロファイバーを灰色または黒色系に染色するため、この合成物を適切な染色機（「ジェット」）で処理し、灰色または黒色の範囲のスエード調の合成皮革を得た。
【０１２８】
前述した複合材料で見られたのとは違いカーボンブラックの使用量が低いため、所望の最終色を同一にする場合には、より多くの染料を使用する必要がある。一方で後染めをライトグレーから始めることで、同様に高い染色堅牢度を維持したまま、前述（実施例２）の灰色ベースの合成物から始めた場合には製造が不可能な薄めの色を得ることができる。
【０１２９】
具体的には、この合成物を、以下の分散性染料を含有する水系の染料槽内で１２５℃で作動する「ベンチュリチューブ」に１時間通す。：  
赤色分散染料（アントラキノン系）０．７％  
青色分散染料（アントラキノン系）１．９％  
黄色分散染料（アミノケトン）０．５％
【０１３０】
染色工程が終わると、染色されたマイクロファイバー状の不織布が得られる。ヒドロ亜硫酸ナトリウムを用いた還元条件下、アルカリ性環境にてさらに処理をして余分な染料を除去した後、最終処理を行う。
【０１３１】
こうして得た合成皮革について、実施例１と同様にして、物理的・機械的特性および摩擦に対する染色堅牢度、洗剤洗浄に対する染色堅牢度、ドライ洗浄および光の組合せに対する染色堅牢度を分析した。評価結果を下表に示す。
【０１３２】
【表５】
0005584930.tif 000006
【０１３３】
この複合材料の厚みは０．８０ｍｍである。
【０１３４】
比較すると、未処理のＰＥＴ繊維（カーボンブラックが添加されていない）を出発材料として同一の手順で製造した合成物の場合、同一の色合いを得るのに、以下の分散性染料を含む染色溶液槽を使用する必要がある：  
赤色分散染料（アントラキノン系）１．３％  
青色分散染料（アントラキノン系）３．８％  
黄色分散染料（アミノケトン）１．３％
【０１３５】
実施例４（繊維中に１％カーボンブラックを含有することによる勾配のない（Ｎｏｎ−ｒｅｇｒａｄｅｄ）不変色）
マスターバッチチップ（カーボンブラックを質量パーセントで３０％添加したＰＥＴを含有し、Ｉ．Ｖ．が０．３５ｄｌ／ｇ）に、そのまま１／３０の割合で未処理のＰＥＴチップ（Ｉ．Ｖ．は０．７ｄｌ／ｇ）を添加し適切に混合した。
【０１３６】
次に、「海島」紡績技術の手順に従って、この混合チップをＰＳとともに押出紡糸して、海成分がＰＳからなり、島成分がカーボンブラックを添加したＰＥＴからなるバイコンポーネント繊維を製造した。得られた繊維には以下の特性があった：  
１．繊維の太さ  （デニール）：４．２ｄｔｅｘ  
２．長さ：５１ｍｍ  
３．最大荷重強度：１．４５ｇ／ｔｅｘ  
４．最大荷重伸長：６９％  
５．捲縮数：約４〜５／ｃｍ  
６．ＰＥＴマイクロファイバーの最大荷重強度：２．５５ｇ／ｄｔｅｘ  
７．ＰＥＴマイクロファイバーの最大荷重伸長：７２％
【０１３７】
具体的には、この繊維は、カーボンブラックを添加した５７重量部のＰＥＴと、４３重量部のＰＳとからなる。断面を観察すると、この繊維では１６の「ＰＥＴ＋カーボンブラック」マイクロファイバーがＰＳマトリクス中に球状に取り込まれている。
【０１３８】
このバイコンポーネント繊維を用いて中間体フェルトを作製し、ニードル加工してニードルフェルトを形成する。このニードルフェルトの密度は０．２４０÷０．２６０ｃ／ｃｍ３の範囲内であり、単位重量は６３０÷６５０ｇ／ｍ２の範囲内であった。また、フェルト製造中に、マイクロファイバーの破損に関した問題が見られ、急激な密度上昇とニードルの破損頻度の増加を引き起こした。
【０１３９】
カーボンブラックが添加された繊維が含まれることにより濃い灰色となったニードルフェルト（ＣＩＥＬＡＢカラー軸のＬ座標が３５．４）を２０重量％ポリビニルアルコール水溶液中に浸漬し、その後乾燥した。
【０１４０】
続いて、このような処理をしたニードルフェルトを、繊維のポリスチレンマトリクスが完全に溶解するまでトリクロロエチレンに浸漬した。形成された不織布を乾燥し、「半製品Ｄ」（海成分除去後のＣＩＥＬＡＢカラー軸のＬ座標が４０．３）と呼ばれる中間生成物を得た。
【０１４１】
上記とは別に、実施例１と同様にしてポリウレタンエラストマーを調製する。次に、調製したエラストマー溶液を、ＰＵのみに対して４．８％の割合でカーボンブラックを添加してＩｒｇａｎｏｘ（Ｒ）１０１０およびＴｉｎｕｖｉｎ（Ｒ）３２６を含有するＤＭＦで希釈し、質量パーセントで１４％のＰＵ溶液を形成した。このように得られた重合体溶液は、水で凝固させると、高多孔性の構造となる。
【０１４２】
この「半製品Ｄ」をポリウレタンエラストマー溶液に浸漬し、一対のロールの間を通すことで圧迫した後、４０℃に保った恒温液槽に１時間浸漬した。凝固した半製品は、８５℃に加熱した恒温液槽に通して、残存する溶媒およびポリビニルアルコールを取り出すことで得られる。その後、加熱したオーブンの中を通すことにより、この複合材料を乾燥した。
【０１４３】
次に、厚みが２．３０ｍｍで、繊維とポリウレタンマトリクスの双方にカーボンブラックが存在するために濃い灰色を呈するこの「凝固乾燥後の半製品」を縦方向に切断して、それぞれ厚みが１．１５ｍｍの２枚の同一の積層板を得た。次に、これらの積層板を研磨してポリウレタンマトリクス部分を除去し、マイクロファイバー成分を引き出して起毛部を形成する。この研磨プロセスは、適切なサンドペーパーを用いて、複合材料の厚みを０．８５ｍｍまで下げるような条件で行われ、長さが３２０÷３７０ミクロン（ＣＩＥＬＡＢカラー軸のＬ座標が３４．０）のマイクロファイバー起毛部が製造される。
【０１４４】
最後に、既知の合成皮革に従来使用されてきた技術により、このカーボンブラック含有マイクロファイバーを後染めするため、この合成物を適切な染色機（「ジェット」）で処理し、灰色または黒色の範囲のスエード調の合成皮革を得た。
具体的には、この合成物を、以下の分散性染料を含有する水系の染料槽内で１２５℃で作動する「ベンチュリチューブ」に１時間通す。：  
赤色分散染料（アントラキノン系）４％
青色分散染料（アントラキノン系）３％
黄色分散染料（アミノケトン）３．５％
【０１４５】
染色工程が終わると、染色されたマイクロファイバー状の不織布が得られる。ヒドロ亜硫酸ナトリウムを用いた還元条件下、アルカリ性環境にてさらに処理をして余分な染料を除去した後、最終処理を行う。
【０１４６】
得られた合成皮革について、実施例１と同様にして、物理的・機械的特性および摩擦に対する染色堅牢度、洗剤洗浄に対する染色堅牢度、ドライ洗浄および光の組合せに対する染色堅牢度を分析した。評価結果を下表に示す。
【０１４７】
【表６】
0005584930.tif 000007
【０１４８】
この複合材料の厚みは０．８２ｍｍである。
【０１４９】
実施例５（繊維中に２％カーボンブラックを含有することによる勾配のない不変色）
マスターバッチチップ（カーボンブラックを質量パーセントで３０％添加したＰＥＴを含有し、Ｉ．Ｖ．が０．３５ｄｌ／ｇ）に、そのまま１／１５の割合で未処理のＰＥＴチップ（Ｉ．Ｖ．は０．７ｄｌ／ｇ）を添加し適切に混合した。
【０１５０】
次に、「海島」紡績技術の手順に従って、この混合チップをＰＳとともに押出紡糸して、海成分がＰＳからなり、島成分がカーボンブラックを添加したＰＥＴからなるバイコンポーネント繊維を製造した。得られた繊維には以下の特性があった：  
１．繊維の太さ（デニール）：４．２ｄｔｅｘ  
２．長さ：５１ｍｍ  
３．最大荷重強度：１．４ｇ／ｔｅｘ  
４．最大荷重伸長：６２％  
５．捲縮数：約４−５／ｃｍ  
６．ＰＥＴマイクロファイバーの最大荷重強度：２．５２ｇ／ｄｔｅｘ  
７．マイクロファイバーの最大荷重伸長：７２％
【０１５１】
具体的には、この繊維は、カーボンブラックを添加した５７重量部のＰＥＴと、４３重量部のＰＳとからなる。断面を観察すると、この繊維では１６の「ＰＥＴ＋カーボンブラック」マイクロファイバーがＰＳマトリクス中に球状に取り込まれている。
【０１５２】
このバイコンポーネント繊維を用いて中間体フェルトを作製し、ニードル加工してニードルフェルトを形成する。このニードルフェルトの密度は０．２４０÷０．２６０ｃ／ｃｍ３の範囲内であり、単位重量は６１５÷６３０ｇ／ｍ２の範囲内であった。
【０１５３】
カーボンブラックが添加された繊維が含まれることにより濃い灰色となったニードルフェルト（ＣＩＥＬＡＢカラー軸のＬ座標が２５．０）を２０重量％ポリビニルアルコール水溶液中に浸漬し、その後乾燥した。
【０１５４】
続いて、このような処理をしたニードルフェルトを、繊維のポリスチレンマトリクスが完全に溶解するまでトリクロロエチレンに浸漬した。形成された不織布を乾燥し、「半製品Ｄ」（海成分除去後のＣＩＥＬＡＢカラー軸のＬ座標が３０．３）と呼ばれる中間生成物を得た。
【０１５５】
上記とは別に、実施例１と同様にしてポリウレタンエラストマーを調製する。次に、調製したエラストマー溶液を、ＰＵのみに対して４．８％の割合でカーボンブラックを添加してＩｒｇａｎｏｘ（Ｒ）１０１０およびＴｉｎｕｖｉｎ（Ｒ）３２６を含有するＤＭＦで希釈し、質量パーセントで１４％のＰＵ溶液を形成した。このように得られた重合体溶液は、水で凝固させると、高多孔性の構造となる。
【０１５６】
この「半製品Ｄ」をポリウレタンエラストマー溶液に浸漬し、一対のロールの間を通すことで圧迫した後、４０℃に保った恒温液槽に１時間浸漬した。凝固した半製品は、８５℃に加熱した恒温液槽に通して、残存する溶媒およびポリビニルアルコールを取り出すことで得られる。その後、加熱したオーブンの中を通すことにより、この複合材料を乾燥した。
【０１５７】
次に、厚みが２．３０ｍｍで、繊維とポリウレタンマトリクスの双方にカーボンブラックが存在するために濃い灰色を呈するこの「凝固乾燥後の半製品」を縦方向に切断して、それぞれ厚みが１．１５ｍｍの２枚の同一の積層板を得た。次に、これらの積層板を研磨してポリウレタンマトリクス部分を除去し、マイクロファイバー成分を引き出して起毛部を形成する。この研磨プロセスは、適切なサンドペーパーを用いて、複合材料の厚みを０．８５ｍｍまで下げるような条件で行われ、長さが３２０÷３７０ミクロン（ＣＩＥＬＡＢカラー軸のＬ座標が２４．４）のマイクロファイバー起毛部が製造される。
【０１５８】
最後に、既知の合成皮革に従来使用されてきた技術により、このカーボンブラック含有マイクロファイバーを後染めするため、この合成物を適切な染色機（「ジェット」）で処理し、灰色または黒色の範囲のスエード調の合成皮革を得た。
【０１５９】
上述の複合製品から始めた場合に上記複合製品で見られたのとは異なり、カーボンブラックの使用量が高いことにから、同一の色の範囲を再現することができない。例えば売上高が高いことを特徴とする、下表に示す色は、製造される合成物（ＣＩＥＬＡＢカラー軸のＬ座標が２４．４）の明度に対して必要とされる色合いの明度が高いため、本発明の複合製品から始めると調製できない。
【０１６０】
【表７】
0005584930.tif 000008
【０１６１】
一方、他の色については、複合製品の色の赤および／または青系への色変化強いうえ、色調補正を行うのに必要な染料の寄与が乏しいため、後染めによって所望の色合いに至るには困難が観察される。しかしながら、この色ベースの複合製品に発色する色の範囲がより狭いことは、実施例２〜４に示した複合製品を開始材料としていた場合であってもいずれも、非常に大量の染料が必要とされる特に濃色（具体的には黒色）への抵抗が非常に大きくなることと対になっている。
【０１６２】
具体的には、この合成物を、以下の分散性染料を含有する水系の染料槽内で１２５℃で作動する「ベンチュリチューブ」に１時間通す。：  
赤色分散染料（アントラキノン系）１％  
青色分散染料（アントラキノン系）３％  
黄色分散染料（アミノケトン）１０．５％
【０１６３】
染色工程が終わると、染色されたマイクロファイバー状の不織布が得られる。ヒドロ亜硫酸ナトリウムを用いた還元条件下、アルカリ性環境にてさらに処理をして余分な染料を除去した後、最終処理を行う。
【０１６４】
得られた合成皮革について、実施例１と同様にして、物理的・機械的特性および摩擦に対する染色堅牢度、洗剤洗浄に対する染色堅牢度、ドライ洗浄および光の組合せに対する染色堅牢度を分析した。評価結果を下表に示す。
【０１６５】
【表８】
0005584930.tif 000009
【０１６６】
この複合材料の厚みは０．７６ｍｍである。
【０１６７】
比較すると、未処理のＰＥＴ繊維（カーボンブラック未添加）を出発材料として同一の手順で製造した合成物の場合、同一の色合いを得るのに、以下の分散性染料を含む染色溶液槽を使用する必要がある：  
赤色分散染料（アントラキノン系）５．７％  
青色分散染料（アントラキノン系）１２．８％  
黄色分散染料（アミノケトン）１８．１％  
【０１６８】
比較例６（繊維と短い起毛部に１％のカーボンブラックを含有するマスターＳＳＰの不変色性）
実施例２と同様にして作製した複合製品を、マイクロファイバー起毛部の長さが９０〜１２０μｍの範囲になるような条件で研磨した（ＣＩＥＬＡＢカラー軸のＬ座標は３３．４）。
【０１６９】
最後に、既知のスエード調合成皮革に従来使用されてきた技術により、このカーボンブラック含有マイクロファイバーを灰色または黒色の範囲に後染めするため、この合成物を適切な染色機（「ジェット」）で処理し、スエード調の合成皮革を得た。具体的には、以下の分散性染料を含有する水系の染料槽内で１２５℃で作動する「ベンチュリチューブ」にこの合成物を１時間通す：  
赤色分散染料（アントラキノン系）３．８％
青色分散染料（アントラキノン系）２．８％
黄色分散染料（アミノケトン）３．２％
【０１７０】
染色工程が終わると、染色されたマイクロファイバー状の不織布が得られる。ヒドロ亜硫酸ナトリウムを用いた還元条件下、アルカリ性環境にてさらに処理をして余分な染料を除去した後、最終処理を行う。
【０１７１】
得られた合成皮革は、マイクロファイバー起毛部が特に短いことに起因して、ポリウレタンバックグラウンドの過度の露出およびライティング効果と大理石（ｍａｒｂｌｉｎｇ）効果の損失により、審美的観点から顕著な質的な低下がみられる。最終使用者はこのように製造されたプロトタイプの複合製品は不適切と考えるため、破棄した。
【０１７２】
得られた合成皮革について、（実施例１と同様にして）物理的・機械的特性および摩擦に対する染色堅牢度、洗剤洗浄に対する染色堅牢度、ドライ洗浄および光の組合せに対する染色堅牢度を分析した。評価結果を下表に示す。
【０１７３】
【表９】
0005584930.tif 000010
【０１７４】
この複合材料の厚みは０．７８ｍｍである。
【０１７５】
まとめ
より明確かつ便宜的に読むため、上述の複合材料の主な特性を以下にまとめる。  
比較例１は、マイクロファイバー部分にカーボンブラックを添加しない合成スエード革の製造を参照している。  
比較例６は、起毛部の長さが９０〜１２０ミクロンのスエード革の製造を参照している。
【０１７６】
【表１０】
0005584930.tif 000011
【０１７７】
上記の表から、以下の結論が出される：  
・紡績工程でマイクロファイバーにカーボンブラックを添加することにより、染料の光に対する染色堅牢度をグレースケールで１〜１．５も増大することができる（比較例１Ｃと実施例２参照）；  
・繊維中のカーボンブラック含有量を増やすことで、光に対する染色堅牢度は上がるが、マイクロファイバー状の中間化合物から得られる色の範囲は減少する（その中間生成物の明度（Ｌ）の減少）；  
・カーボンブラックを含有するマスターバッチの添加により、繊維の物理的・機械的特性が若干減少する。；  
・マスターバッチの固相重合プロセス（実施例２および３参照）により、比較例１のようなカーボンブラックを添加しない参考製品と比較して機械的特性が向上したマイクロファイバー製造が可能となる。